(57)【要約】　　　（修正有）【課題】長期にわたって腐食や発錆を防ぎ所定の強度を維持して、より長期の使用に耐え得るボルト・ナット、座金などの表面処理の施された鉄塔用締結具を提供する。【解決手段】ボルト・ナット・座金などの締結具１などに溶融亜鉛めっき膜２を皮膜する。溶融亜鉛めっき膜２の上に有機系材料膜３を皮膜する。有機系材料膜３の上に耐熱塗料膜４を皮膜する。耐熱塗料膜は、１０〜１５ｗｔ％のアルミニウム粉末と３〜１０ｗｔ％のシリコン樹脂を混合したものである。【選択図】　　図２
0003099068.tif 000002
【実用新案登録請求の範囲】
【請求項１】
ボルト・ナット、座金などの締結具に第１層の皮膜として溶融亜鉛めっき膜、第２層の皮膜として有機系材料膜、第３層の皮膜として耐熱塗料膜を設けてなる表面処理の施された鉄塔用締結具。
【請求項２】
耐熱塗料膜はアルミニウム粉末とシリコン樹脂の混合物である請求項１に記載の表面処理の施された鉄塔用締結具。
【請求項３】
耐熱塗料膜は重量比で１０〜１５％のアルミニウム粉末と３〜１０％のシリコン樹脂を混合してなる請求項２に記載の表面処理の施された鉄塔用締結具。
【考案の詳細な説明】
【０００１】
【考案の属する技術分野】
本考案は、送電線や通信線などを支持するための鉄塔に用いる締結具に関するもので、さらに詳しくは、鉄塔を構成する鋼管や形鋼材の構造部材を接合するのに用いるボルト・ナット、座金などの表面処理の施された締結具に関するものである。
【０００２】
【従来の技術】
送電線や通信線などを支持する鉄塔は、コンクリート基礎台に通常４本の塔脚が立設されており、鋼管や形鋼材などからなる構成部材を連結してトラス架構に組み立てられている。その鉄塔は数十年以上にわたる長期間の耐久性が要求されており、雨、風、雪あるいは寒暖差による温度変化などに耐えるだけでなく、海岸の近くでは潮風による塩害、または大気汚染によって雨が酸性になる酸性雨などの腐食環境下で使用されることから、各構成部材は溶融亜鉛めっきや塗装による防食が行われていると共に、その各構成部材を接合するボルト・ナット、座金などの締結具も、一般的な溶融亜鉛めっきを施したものが用いられていた。
【０００３】
また、ボルトなどの金属枠のねじ部の別な防食法として、薄膜の熱収縮チューブを用いてボルトのねじ部に均一膜厚の防食被覆を行う方法も提案されている。（例えば、特許文献１）
【０００４】
【特許文献１】
特許第２５２１１１２号（第１頁、図１）
【０００５】
【考案が解決しようとする課題】
しかしながら、溶融亜鉛めっきによる防食は、海塩粒子や酸性雨に弱いので、ボルト・ナット、座金などの締結具を長期にわたって使用すると、しだいに溶融亜鉛めっきが侵されて、防食の用をなさなくなる問題点があった。
【０００６】
また、薄膜の熱収縮チューブを用いて防食被覆する場合は、予め通常の方法でねじ部に熱収縮チューブを被覆したボルトにナットを捻じ込むか、または、溝を有する平板を押し当てて回転させることにより、この熱収縮チューブをねじ山の凹凸に沿って密着させている。しかしながら、仮にこのねじ部のめっきが不均一で、しかも特にねじ山部分や谷の部分にめっき溜まり等が存在している場合には、熱収縮チューブを密着させる過程においてこのチューブに極めて大きな力で加わることとなり、その結果、チューブが破損してしまうと言う問題点があった。
【０００７】
本考案は、上記の問題を解決することを課題として開発されたもので、長期にわたって腐食や発錆を防ぎ所定の強度を維持して、より長期の使用に耐え得るボルト・ナット、座金などの表面処理の施された鉄塔用締結具を提供することを目的とするものである。
【０００８】
【課題を解決するための手段】
上記の課題を解決し、その目的を達成する手段として、本考案では、ボルト・ナット、座金などの締結具に第１層の皮膜として溶融亜鉛めっき膜、第２層の皮膜として有機系材料膜、第３層の皮膜として耐熱塗料膜を設けてなる表面処理の施された鉄塔用締結具を開発し、採用した。
【０００９】
また、上記のように構成した表面処理の施された鉄塔用締結具において、耐熱塗料膜はアルミニウム粉末とシリコン樹脂の混合物である表面処理の施された鉄塔用締結具、および耐熱塗料膜は重量比で１０〜１５％のアルミニウム粉末と３〜１０％のシリコン樹脂を混合してなる表面処理の施された鉄塔用締結具を開発し、採用した。
【００１０】
【実施の形態】
以下に、本考案の実施の形態を添付図面に基づいて説明すると、１は六角ボルトで、例えば炭素鋼や合金鋼を冷間圧造や熱間鍛造で六角の頭部１ａを成形すると共に、円筒部１ｂの下方軸部を転造でねじ部１ｃを成形したものであり、そして高張力ボルトは焼き入れ、焼戻し処理を施して頭部１ａ、円筒部１ｂおよびねじ部１ｃを充分な強度を有するものに仕上げている。
【００１１】
この六角ボルト１の表面に、溶融亜鉛めっきによるめっき膜２を第１層の皮膜とし、そのめっき膜２の上面に有機系材料膜３を生成沈着させて第２層の皮膜とし、さらにその上面にアルミニウム粉末とシリコン樹脂が混合する耐熱塗料膜４を焼き付けて第３層の皮膜として被覆されている。
【００１２】
上記のように構成された六角ボルト１は、溶融亜鉛めっき膜２が施され、その上面の薄くて柔軟性と付着性の優れる有機系材料膜３が強靭で耐熱性を有するアルミニウム粉末とシリコン樹脂を混合する耐熱塗料膜４で被覆されているので、外力および熱に対して強く、例え外力によって有機系材料膜３が破れ溶融亜鉛めっき膜２に達する傷ができても、耐熱塗料膜４のアルミニウムのイオン化傾向が亜鉛より大きいので、溶融亜鉛めっき膜２およびその下の鉄素地を確実に保護し錆の発生を有効に防止できる。
【００１３】
このように構成された六角ボルト１は、例えば、図５に示すように、脚塔を構成する上下鋼管５，５を接合する時に、鋼管５の外形より径の大きいフランジ６，６の接合面を重ね合わせ、フランジ６，６に穿設されたボルト孔７，７に六角ボルト１，１を通し、座金２１を嵌め六角ナット１１を締め付けることにより接合されるものである。
【００１４】
また、図６に示すように、アングル材を接合する時には、内側アングル８ａと外側アングル８ｂを重ね合わせ、アングル材８ａ、８ｂに穿設されたボルト孔７，７に六角ボルト１，１を通し、座金２１を嵌め六角ナット１１を締め付けることにより接合されるものである。
【００１５】
図３に示すのは六角ボルト１と嵌合する六角ナット１１である。この六角ナット１１は、前記実施の形態１の六角ボルト１と同等の材料で製造されていると共に、六角ナット１１に被覆される皮膜も、前記六角ボルト１と同様の構成であると共に、作用、効果においても同じであるからここでは述べない。
【００１６】
さらに、図４に示すのは、座金２１であり、座金２１に被覆される皮膜も、前記の六角ボルトおよび六角ナットと同様の構成であると共に、作用、効果においても同じであるからここでは述べない。
【００１７】
以上、本考案の主要な実施の形態について説明したが、本考案はこれらの実施の形態に限定されるものではなく、考案の目的を達成でき、かつ発明の要旨を逸脱しない範囲内で種々の設計変更が可能であることは言うまでもない。
【００１８】
【考案の効果】
以上のように、本考案の表面処理の施された鉄塔用締結具は、３層の皮膜層により保護されているので、優れた防錆、防食効果があり、かつアルミニウム粉末とシリコン樹脂の混合する耐熱塗料膜が強靭で優れた耐熱性、耐候性を備えているので、外力および熱に対しても強いことから、過酷な環境下で使用される鉄塔用の締結具として長い期間に亘って充分に使用できるものである。
【図面の簡単な説明】
【図１】本考案のボルトの正面図である。
【図２】図１のＡ部拡大断面図である。
【図３】本考案のナットの正面図である。
【図４】本考案の座金の正面図である。
【図５】鋼管の接合状態を示す正面図である。
【図６】アングル材の接合状態を示す横断平面図である。
【符号の説明】
１　　ボルト
２　　溶融亜鉛めっき膜
３　　有機系材料膜
４　　耐熱塗料膜
１１　ナット
２１　座金
【図１】
0003099068.tif 000003
【図２】
0003099068.tif 000004
【図３】
0003099068.tif 000005
【図４】
0003099068.tif 000006
【図５】
0003099068.tif 000007
【図６】
0003099068.tif 000008